СПОСОБ МЕТАЛЛУРГИЧЕСКОЙ МНОГОЦЕЛЕВОЙ ГАЗИФИКАЦИИ ТВЕРДОГО ТОПЛИВА

1. Способ металлургической многоцелевой газификации твердого топлива, включающий подачу частиц топлива в ванну оксидного расплава, подачу в ванну сбоку газообразного окислителя струями, отвод конденсированных реакционных продуктов в жидком виде, отвод и охлаждение газообразных реакционных продуктов, отличающийся тем, что подачу твердого топлива осуществляют с образованием суспензии в ванне оксидного расплава с массовой насыщенностью частицами твердого топлива 0,5-5,0, а количество подаваемого твердого топлива в час устанавливают равным 0,1-2,0 массам ванны оксидного расплава.
3
2
2. Способ по п.1, отличающийся тем, что окислитель подают в оксидный расплав с противоположных сторон с интенсивностью 200-2000 нм/ч на 1 м сечения оксидного расплава среды в месте ввода в него окислителя.
3. Способ по п.2, отличающийся тем, что окислитель подают в оксидный расплав соосными струями, расположенными на одном или нескольких уровнях.
4. Способ по п.2, отличающийся тем, что окислитель подают в оксидный расплав несоосными струями, расположенными на одном или нескольких уровнях.
5. Способ по п.2, отличающийся тем, что расстояние между противоположными местами ввода окислителя в расплав составляет 0,8-5,0 м.
6. Способ по п.5, отличающийся тем, что окислитель вводят ниже уровня поверхности расплава на (5-100)·Д, где Д - диаметр струи в месте ее ввода в расплав.
7. Способ по п.6, отличающийся тем, что расстояние между осями вода соседних струй составляет (5-75)·Д.
8. Способ по п.6 или 7, отличающийся тем, что окислитель вводят в расплав струями через его боковую поверхность, а топливо вводят сверху.
9. Способ по п.6 или 7, отличающийся тем, что окислитель и/или топливо предварительно нагревают.
10. Способ по п.1, отличающийся тем, что часть окислителя подают выше уровня расплава.
11. Способ по п.1, отличающийся тем, что вместе с топливом и окислителем в расплав вводят добавки, содержащие оксиды элементов, имеющих меньшее по сравнению с углеродом сродство к кислороду.
12. Способ по п.11, отличающийся тем, что подаваемые в расплав добавки предварительно нагревают.
13. Способ по п.11, отличающийся тем, что подаваемые в расплав добавки предварительно расплавляют.
2
14. Способ по п.1 или 11, отличающийся тем, что в оксидный расплав вводят добавки, содержащие соединения кальция, в таком количестве, чтобы отношение CaO/SiO в оксидном расплаве составляло 0,4-2,5.
2
15. Способ по п.1 или 11, отличающийся тем, что в оксидный расплав вводят добавки, содержащие соединения кремния, в таком количестве, чтобы отношение CaO/SiO в оксидном расплаве составляло 0,4-2,5.
16. Способ по п.1 или 11, отличающийся тем, что конденсированные реакционные продукты отводятся непрерывно или периодически ниже уровня ввода в расплав окислителя струями более, чем на 5 диаметров этих струй.
17. Способ по п.1, отличающийся тем, что оксидные и металлические конденсированные реакционные продукты выводятся с одной стороны ванны оксидного расплава.
18. Способ по п.1, отличающийся тем, что оксидные и металлические конденсированные реакционные продукты выводятся с противоположных стороны ванны оксидного расплава.
19. Способ по п.1, отличающийся тем, что над оксидным расплавом поддерживается атмосферное или близкое к нему давление.
20. Способ по п.1, отличающийся тем, что над оксидным расплавом поддерживается избыточное давление.
21. Способ по п.1, отличающийся тем, что газообразные реакционные продукты последовательно очищаются от крупнодисперсной и мелкодисперсной пыли.